(57)【要約】【課題】改良されたパターンド磁気ビットデータ記録媒体およびその製造方法が開示される。【解決手段】一実施形態において、改良されたパターンド磁気ビットデータ記録媒体は、実質的に強磁性を示すアクティブ領域と、実質的に常磁性を示す非アクティブ領域とを備えてよく、非アクティブ領域は、少なくとも２つのグレインと、少なくとも２つのグレインの間に配される結晶粒界とを有してよく、少なくとも２つのグレインのそれぞれは、強磁性物質を含み、少なくとも２つのグレインは、反強磁性的に結合されてよい。【選択図】図６ａ
2013502024.tif 000002
【特許請求の範囲】
【請求項１】
データを格納する磁気媒体であって、
実質的に強磁性を示すアクティブ領域と、
実質的に常磁性を示す非アクティブ領域と、
を備え、
前記非アクティブ領域は、
少なくとも２つのグレインと、
前記少なくとも２つのグレインの間に配される結晶粒界と、
を有し、
前記少なくとも２つのグレインのそれぞれは、強磁性物質を含み、
前記少なくとも２つのグレインは、反強磁性的に結合される、
磁気媒体。
【請求項２】
前記少なくとも２つのグレインの間の前記反強磁性的な前記結合は、前記結晶粒界に沿って配される物質によって生成される、
請求項１に記載の磁気媒体。
【請求項３】
前記結晶粒界に沿って配される前記物質は、酸素を含む、
請求項２に記載の磁気媒体。
【請求項４】
前記結晶粒界に沿って配される前記物質は、前記少なくとも２つのグレインの少なくとも１つに含まれる前記強磁性物質の酸化物を含む、
請求項２に記載の磁気媒体。
【請求項５】
前記結晶粒界に沿って配される前記物質は、Ｃ、Ｓｉ、Ｇｅ、Ｓｎ、Ｐｂ、Ｏ、Ｓ、Ｓｅ、ＴｅおよびＰｏの少なくとも１つを含む、
請求項２に記載の磁気媒体。
【請求項６】
前記非アクティブ領域における前記少なくとも２つのグレインの磁気モーメントの方向は、平行ではない、
請求項１に記載の磁気媒体。
【請求項７】
前記非アクティブ領域における前記少なくとも２つのグレインの磁気モーメントの方向は、実質的に反平行である、
請求項５に記載の磁気媒体。
【請求項８】
アクティブ領域および非アクティブ領域を有する磁気媒体を形成する方法であって、
前記非アクティブ領域に含まれる少なくとも２つの隣接するグレインの間に配される前記非アクティブ領域の結晶粒界に沿って、非強磁性物質を導入する段階と、
前記結晶粒界に沿って配される前記非強磁性物質と、前記少なくとも２つの隣接するグレインの少なくとも１つに含まれる強磁性物質とを反応させる段階と、
を有し、
前記少なくとも２つの隣接するグレインのそれぞれは、強磁性物質を含む、
方法。
【請求項９】
前記少なくとも２つの隣接するグレインの磁気モーメントを平行でない向きに方向づける段階をさらに有する、
請求項８に記載の方法。
【請求項１０】
前記少なくとも２つの隣接するグレインの磁気モーメントを反平行な向きに方向づける段階をさらに有する、
請求項８に記載の方法。
【請求項１１】
前記非アクティブ領域の前記少なくとも２つの隣接するグレインは、反強磁性的に結合される、
請求項８に記載の方法。
【請求項１２】
前記非強磁性物質を導入する段階は、酸素を含むイオンを、前記結晶粒界の近傍に注入する段階を含む、
請求項８に記載の方法。
【請求項１３】
前記非アクティブ領域を露出させる少なくとも１つの開口を有するマスクを、前記磁気媒体の上流に配置する段階をさらに有する、
請求項１２に記載の方法。
【請求項１４】
前記非アクティブ領域を熱的に処理して、前記結晶粒界に沿って、酸素を実質的に均一に分布させる段階をさらに有する、
請求項１３に記載の方法。
【請求項１５】
前記非強磁性物質を導入する段階は、拡散工程を用いて、前記非強磁性物質を導入する段階を含む、
請求項８に記載の方法。
【請求項１６】
アクティブ領域および非アクティブ領域を有する磁気媒体を形成する方法であって、
前記非アクティブ領域に含まれる少なくとも２つの隣接するグレインの間に配される前記非アクティブ領域の結晶粒界に沿って、非強磁性物質を導入する段階と、
前記少なくとも２つのグレインの磁気モーメントが平行でない方向を向くように、前記少なくとも２つの隣接するグレインを反強磁性的に結合する段階と、
を有し、
前記少なくとも２つの隣接するグレインは、強磁性物質を含む、
方法。
【請求項１７】
前記少なくとも２つのグレインの磁気モーメントの方向は、実質的に反平行である、
請求項１６に記載の方法。
【請求項１８】
前記非強磁性物質を導入する段階は、酸素を含むイオンを、前記結晶粒界に沿って注入する段階を含む、
請求項１６に記載の方法。
【請求項１９】
前記非強磁性物質を導入する段階は、Ｃ、Ｓｉ、Ｇｅ、Ｓｎ、Ｐｂ、Ｏ、Ｓ、Ｓｅ、ＴｅおよびＰｏの少なくとも１つを含む種を、前記結晶粒界に沿って導入する段階を含む、
請求項１６に記載の方法。
【請求項２０】
前記非アクティブ領域を露出させる少なくとも１つの開口を含むマスクを、前記磁気媒体の上流に配置する段階をさらに有する、
請求項１６に記載の方法。
【発明の詳細な説明】
【技術分野】
【０００１】
本発明は、データ記録媒体（data storage media）に関する。特に、パターンド磁気ビットデータ記録媒体（patterned magnetic bit data storage media）およびその製造方法に関する。
【背景技術】
【０００２】
次世代の磁気ディスクデータ記録媒体は、パターンド磁気ビットデータ記録媒体であると予想されている。現在の記録媒体において、データの格納に用いられる磁区（magnetic domain）は、記録ヘッド（recording head）によって形成される。図１に示すように、従来のデータ記録媒体１００は、ディスク形状であり、ベース１０２と、記録層１０４と、保護層１０６とを備える。従来知られているように、媒体１００は、両面（dual sided）であってよい。しかし、説明の簡素および明確にする目的で、媒体１００の上面のみを図示する。記録層１０４は、データビットを格納する（store）ための複数のアクティブ領域１０４ａと、アクティブ領域１０４ａのそれぞれを分離する（isolate）非アクティブ領域１０４ｂとを有してよい。
【０００３】
従来のデータ記録媒体１００において、アクティブ領域１０４ａは、記録ヘッド１１０が媒体上を進むときに、記録ヘッド１１０によって形成されてよい。記録ヘッド１１０は、また、データを記録することができる。記録ヘッド１１０は、透磁性の（permeable）コア１１２と、駆動コイル１１４とを備えてよい。データ記録工程の間、記録ヘッド１１０は、データビットが記録されるべきアクティブ領域１０４ａを選択する。同時に、記録ヘッド１１０は、アクティブ領域１０４ａ中の多数のグレイン（または結晶粒）に磁場を印加して、粒子の磁気モーメントの向きを特定の方向（orientation）に合わせる。磁気モーメントを特定の向きに方向づけることにより、記録ヘッド１１０はデータビットを記録する。データビットを読み出す目的で、記録ヘッド１１０の近傍に読込みヘッド（図示していない。）が配されてよい。記録ヘッド１１０は、個々のデータビットの残留磁気に起因する外部磁場を検出することができる。
【０００４】
パターンド磁気ビット記録媒体において、アクティブ領域は、記録ヘッドによって形成されない。加えて、アクティブ領域は、データの書込み工程において形成されない。その代わり、アクティブ領域は、媒体の製造中に形成される。図２は、従来のパターンド磁気ビットデータ記録媒体２００を示す。パターンド磁気ビットデータ記録媒体２００は、ベース２０２を備えてよい。ベース２０２は、特に、サポート２０２ａと、軟磁性下地層（magnetically soft underlayer）２０２ｂと、セパレータ２０２ｃとを有してよい。ベース２０２の上に、データ記録層２０４が配されてよい。データ記録層２０４の上に、保護層２０６が配されてよい。
【０００５】
記録層２０４において、データビットを格納することができる複数のアクティブ領域２０４ａが配されてよい。加えて、アクティブ領域２０４ａを分離する複数の非アクティブ領域２０４ｂが配されてよい。領域２０４ａのそれぞれは、特定の向きに方向づけられた磁気モーメントによって表される単一のデータビットを格納してよい。領域２０４ａのそれぞれに含まれる物質は、磁場を示す強磁性物質（ferromagnetic material）であってよい。一方、非アクティブ領域２０４ｂに含まれる物質は、小さな外部磁場（low external magnetic field）を示す残留磁気（remanence）を有する、透磁性の小さな物質であってよい。このようにして、アクティブ領域２０４ａは、外部磁場によって明確に規定されている。
【０００６】
データビットは、記録ヘッド２１０によって、それぞれのアクティブ領域２０４ａに記録されてよい。記録ヘッド２１０は、透磁性のコア２１２と、駆動コイル２１４とを備えてよい。データビットを記録する目的で、記録ヘッド２１０は、アクティブ領域２０４ａ上で磁場を印加し、それぞれのアクティブ領域２０４ａにおける磁気モーメント２０５を特定の向きに方向づける。データビットを読み出す目的で、別個の記録ヘッド（separate recording head）（図示していない。）が、磁気モーメント２０５の方向を検出してよい。上述のパターンド磁気ビットデータ記録媒体は、図１に示した従来のデータ記録媒体１００によって達成できる性能を超えて、はるかに多くのデータを保持すると予想されている。
【０００７】
図３ａ〜図３ｆは、従来のパターンド磁気ビットデータ記録媒体２００を製造する方法を示す。上述のとおり、データビットを格納することができるアクティブ領域２０４ａは、データ記録工程に先立って形成される。媒体２００は、特に、ベース２０２と、データ記録層２０４とを備える。データ記録層２０４を構成する物質には、強磁性体物が含まれてよい。
【０００８】
パターンド媒体２００を作製する目的で、パターニング工程が実施される。この工程において、データ記録層２０４上にレジスト２０８の層が堆積される（図３ａ）。次に、既知のリソグラフィー工程を用いてレジスト層２０８がパターニングされ、データ記録層２０４の一部が露出させられる（図３ｂ）。既知のリソグラフィー工程としては、フォト・リソグラフィー工程、ナノインプリント・リソグラフィー工程および直接書き込み電子ビーム・リソグラフィー工程を例示することができる。
【０００９】
パターニング工程が実施された後、例えば、イオンミリング工程を用いてデータ記録層２０４がエッチングされる。この工程において、磁気データ記録層２０４の露出した部分がエッチングされ、反応性イオン２２２によって除去される（図３ｃ）。得られた媒体２００は、離間して配され、間隙によってお互いに分離された強磁性物質のカラム（または柱状構造）２０４ａを有する。カラム２０４ａは、最終的にアクティブ領域２０４ａを形成してよい。次に、透磁性が小さく、残留磁気を有する非磁性物質（non-magnetic material with low permeability and remanence）によって間隙が充填され、非アクティブ領域２０４ｂが形成される（図３ｄ）。その後、媒体２００が平坦化され（図３ｅ）、保護コーティング２０６が堆積される（図３ｆ）。得られた構造体は、非磁性の非アクティブ領域２０４ｂによって分離されたアクティブ領域２０４ａを有してよい。
【００１０】
データ記録産業に関わる人の中には、上述の方法は非効率的であると考え、より効率的な方法を提案した人がいる。提案された方法のうちの１つは、イオン注入工程を組み込む。図４ａ、図４ｂ、図４ｃ、図４ｄおよび図４ｅは、イオン注入工程を組み込んで、パターンド磁気ビットデータ記録媒体２００を形成する方法を示す。
【００１１】
このプロセスによれば、データ記録層３０４（図４ａ）の上にレジスト層２０８が堆積される。データ記録層３０４に含まれる物質は、強磁性物質であってよい。レジスト層２０８の堆積後、既知のリソグラフィー工程を用いてレジスト層２０８がパターニングされ、データ記録層３０４の一部が露出させられる（図４ｂ）。パターニング工程の後、データ記録層３０４の露出した領域３０４ｂにイオン３２２が注入される。露出した領域３０４ｂに含まれる物質を除去する代わりに、イオン３２２が注入され、露出した領域３０４ｂが残存する。その後、注入されたイオン３２２は、注入領域３０４ｂに含まれる物質を、強磁性物質から、透磁性が小さく、理想的には残留磁気のない常磁性物質へと変質させてよい（図４ｃ）。このようにして、非アクティブ領域３０４ｂが形成されてよい。一方、露出していない領域２０４ａに含まれる物質は、イオン３２２が注入されていないので、強磁性のままであってよい。結果として、アクティブ領域２０４ａと、実質的にアクティブ領域２０４ａを分離する非アクティブ領域３０４ｂを備えるデータ記録層３０４を形成することができる。アクティブ領域２０４ａおよび非アクティブ領域３０４ｂを形成した後、残存しているレジスト層２０８が除去され、記録層３０４上に保護層２０６が堆積される（図４ｅ）。
【００１２】
非アクティブ領域３０４を形成するための様々な取り組みがなされてよい。ある取り組みによれば、露出された領域３０４ｂに含まれる強磁性物質中に非磁性特性を有する希薄イオン（diluting ion）３２２を打ち込むことで、非アクティブ領域３０４ｂが形成される。この方法によれば、露出された領域３０４ｂに含まれる強磁性物質に、結果として得られた物質のキュリー温度が室温にまで低下して、室温では磁石ではなくなるように、十分な量の希薄イオン３２２が注入される。十分な希釈（dilution）を達成するためには、１０％未満または１０％以上の原子濃度の希薄イオン３２２が必要になる場合がある。３０ｎｍの厚さを有し、コバルト（Ｃｏ）を用いたデータ記録層３０４を備えた媒体２００の場合、１０％の濃度は、約３×１０１６／ｃｍ２のイオンドーズ量（ion dose）を意味する。ドーズ量（dose）は、記録層３０４の厚さに比例してよい。従って、記録層３０４の厚さが上記の場合よりも薄い場合には、ドーズ量が上記の場合より少なくてもよい。
【００１３】
別の取り組みによれば、露出した領域３０４ｂに含まれる物質の結晶化度（crystallinity）または微細構造に影響を与えることで、磁性物質が変質させられてもよい。よく知られているように、イオン注入工程はエネルギー過程（energetic process）であり、多くの原子衝突を引き起こす可能性がある。イオン注入の間、露出した領域３０４ｂに含まれる物質（イオン注入されていない場合には、結晶質であり、外部磁場を示す。）は、アモルファスおよび／または無秩序（disordered）になる。結果として、上記の物質は、低い強磁性を示す。一方、露出した部分３０４ｂに隣接する露出していない部分２０４ａは、その当初の磁気特性を保持することができる。
【００１４】
シリコン構造をアモルファス化および／または無秩序化するのに必要なイオンドーズ量は、典型的には、１×１０１５イオン／ｃｍ２またはそれ以上である。金属構造の場合、これに要求されるドーズ量は、さらに大きくてもよい。特に、イオン注入が室温またはそれ以上の温度で実施される場合には、要求されるドーズ量が大きくなる可能性がある。この方法は、当初の強磁性層が多層構造である場合に特に効果的である。多層構造の磁気特性は、スタックに含まれる様々な薄層の相互作用に起因する。
【００１５】
上述の提案方法は、有用ではあるものの、いくつかの欠点を有する。例えば、これらの方法においては、スループットが小さい。上述された各方法においては、約１×１０１６〜１×１０１７イオン／ｃｍ２のイオンドーズ量が要求される。しかし、従来のイオン注入機のビーム電流（beam current）は、イオンの生成または基板の冷却に関するシステムの限界によって、制限される。したがって、このように大きなドーズ量は、スループットを制限して、製造コストを増加させる。加えて、上記のプロセスにおいて使用されるレジストは、そのようなドーズ量の大きなイオン注入に耐えることができない場合がある。
【００１６】
レジスト２０８に直接書き込むまたはパターニングする目的で、電子ビームが用いられる場合がある。直接書込み工程は、はるかに高解像度の書き込みを可能にする。直接書込み工程はビット単位のプロセス（bit by bit process）であるので、高スループットが要求される製品には適していない。しかし、直接電子ビーム・パターニング工程（direct e-beam patterning process）を代替するナノインプリント・リソグラフィー工程は、レジストの実用的なステップ高さが、最大で約５０ｎｍに制限される。イオンビームにより引き起こされるスパッタリングは、レジストの厚さを大きく減少させる可能性があり、レジストの下に配された層を保護する能力が限定される場合がある。
【００１７】
レジストに加えて、データ記録層に含まれる物質がスパッタされる可能性がある。要求されるイオンドーズ量が大きくなるにつれて、スパッタリングが問題となってくる。結果として得られた記録層が平坦でなく、高さの異なる段差（step）を有する可能性がある。読込み／書込みヘッドが、粗く、平坦でない表面によって損傷する可能性があるので、そのような非平面性は望ましくない。スパッタリングによる影響は、レジストまたはデータ記録層に関わらず、プロセスによって要求されるトータルのドーズ量に比例して発生する。
【発明の概要】
【発明が解決しようとする課題】
【００１８】
したがって、新たな方法が必要とされている。
【課題を解決するための手段】
【００１９】
改良されたパターンド磁気ビットデータ記録媒体およびその製造方法が開示される。ある特定の実施態様において、改良されたパターンド磁気ビットデータ記録媒体は、実質的に強磁性を示すアクティブ領域と、実質的に常磁性を示す非アクティブ領域とを備えてよく、非アクティブ領域は、少なくとも２つのグレインと、少なくとも２つのグレインの間に配される結晶粒界とを有してよく、少なくとも２つのグレインのそれぞれは、強磁性物質を含んでよく、少なくとも２つのグレインは、反強磁性的に結合されてよい。
【００２０】
上記の実施態様の他の態様（aspect）によれば、少なくとも２つのグレインの間の反強磁性的な結合は、結晶粒界に沿って配される物質によって生成されてよい。
【００２１】
上記の実施態様のさらなる態様によれば、結晶粒界に沿って配される物質は、酸素を含んでよい。
【００２２】
上記の実施態様のさらなる態様によれば、結晶粒界に沿って配される物質は、少なくとも２つのグレインの少なくとも１つに含まれる強磁性物質の酸化物を含む、
【００２３】
上記の実施態様の他の態様によれば、結晶粒界に沿って配される物質は、Ｃ、Ｓｉ、Ｇｅ、Ｓｎ、Ｐｂ、Ｏ、Ｓ、Ｓｅ、ＴｅおよびＰｏの少なくとも１つを含んでよい。
【００２４】
上記の実施態様のさらなる態様によれば、非アクティブ領域における少なくとも２つのグレインの磁気モーメントの方向は、平行ではなくてもよい。
【００２５】
上記の実施態様のさらなる態様によれば、非アクティブ領域における少なくとも２つのグレインの磁気モーメントの方向は、実質的に反平行であってよい。
【００２６】
他の実施態様によれば、アクティブ領域および非アクティブ領域を有する磁気媒体を製造する技術が開示される。上記の製造方法は、非アクティブ領域に含まれる少なくとも２つの隣接するグレインの間に配される非アクティブ領域の結晶粒界に沿って、非強磁性物質を導入する段階と、結晶粒界に沿って配される非強磁性物質と、少なくとも２つの隣接するグレインの少なくとも１つに含まれる強磁性物質とを反応させる段階とを有してよく、少なくとも２つのグレインのそれぞれは、強磁性物質を含んでよい。
【００２７】
上記の実施態様のさらなる態様によれば、上記の技術は、少なくとも２つの隣接するグレインの磁気モーメントを平行でない向きに方向づける段階をさらに有してよい。
【００２８】
上記の実施態様のさらなる態様によれば、上記の技術は、少なくとも２つの隣接するグレインの磁気モーメントを反平行な向きに方向づける段階をさらに有してよい。
【００２９】
上記の実施態様の他の態様によれば、非アクティブ領域の少なくとも２つの隣接するグレインは、反強磁性的に結合されてよい。
【００３０】
上記の実施態様のさらなる態様によれば、非強磁性物質を導入する段階は、酸素を含むイオンを、結晶粒界の近傍に注入する段階を含んでよい。
【００３１】
上記の実施態様のさらなる態様によれば、上記の技術は、非アクティブ領域を露出させる少なくとも１つの開口を有するマスクを、磁気媒体の上流に配置する段階をさらに有してよい。
【００３２】
上記の実施態様の他の態様によれば、上記の技術は、非アクティブ領域を熱的に処理して、結晶粒界に沿って、酸素を実質的に均一に分布させる段階をさらに有してよい。
【００３３】
上記の実施態様のさらなる態様によれば非強磁性物質を導入する段階は、拡散工程を用いて、非強磁性物質を導入する段階を含んでよい。
【００３４】
他の実施態様によれば、アクティブ領域および非アクティブ領域を有する磁気媒体を製造する他の技術が開示される。上記の技術は、非アクティブ領域に含まれる少なくとも２つの隣接するグレインの間に配される非アクティブ領域の結晶粒界に沿って、非強磁性物質を導入する段階と、少なくとも２つのグレインの磁気モーメントが平行でない方向を向くように、少なくとも２つの隣接するグレインを反強磁性的に結合する段階とを有してよく、少なくとも２つの隣接するグレインは、強磁性物質を含んでよい。
【００３５】
上記の実施態様のさらなる態様によれば、少なくとも２つのグレインの磁気モーメントの方向は、実質的に反平行であってよい。
【００３６】
上記の実施態様のさらなる態様によれば、非強磁性物質を導入する段階は、酸素を含むイオンを、結晶粒界に沿って注入する段階を含んでよい。
【００３７】
上記の実施態様の他の態様によれば、非強磁性物質を導入する段階は、Ｃ、Ｓｉ、Ｇｅ、Ｓｎ、Ｐｂ、Ｏ、Ｓ、Ｓｅ、ＴｅおよびＰｏの少なくとも１つを含む種を、結晶粒界に沿って導入する段階を含んでよい。
【００３８】
上記の実施態様の他の態様によれば、上記の技術は、非アクティブ領域を露出させる少なくとも１つの開口を含むマスクを、磁気媒体の上流に配置する段階をさらに有してよい。
【図面の簡単な説明】
【００３９】
本開示は、添付の図面に示されるような例示的な実施形態を参照して、より詳細に説明される。本開示は、以下において、例示的な実施形態を参照して説明されるが、本開示はそれらに限定されないことが理解されるべきである。当業者であれば、本明細書に記載される本開示の範囲内であり、本開示が非常に有用である追加的な実施態様、改良、具体化、他の分野における使用などを理解することができるであろう。
【００４０】
【図１】従来のデータ記録媒体１００の一例を示す。
【図２】従来のパターンド磁気ビットデータ記録媒体２００の一例を示す。
【図３ａ】図２に示すパターンド磁気記録媒体２００を製造する従来の方法の一例を示す。
【図３ｂ】図２に示すパターンド磁気記録媒体２００を製造する従来の方法の一例を示す。
【図３ｃ】図２に示すパターンド磁気記録媒体２００を製造する従来の方法の一例を示す。
【図３ｄ】図２に示すパターンド磁気記録媒体２００を製造する従来の方法の一例を示す。
【図３ｅ】図２に示すパターンド磁気記録媒体２００を製造する従来の方法の一例を示す。
【図３ｆ】図に示すパターンド磁気記録媒体２００を製造する従来の方法の一例を示す。
【図４ａ】図２に示すパターンド磁気記録媒体２００を製造する従来の方法の他の例を示す。
【図４ｂ】図２に示すパターンド磁気記録媒体２００を製造する従来の方法の他の例を示す。
【図４ｃ】図２に示すパターンド磁気記録媒体２００を製造する従来の方法の他の例を示す。
【図４ｄ】図２に示すパターンド磁気記録媒体２００を製造する従来の方法の他の例を示す。
【図４ｅ】図２に示すパターンド磁気記録媒体２００を製造する従来の方法の他の例を示す。
【図５ａ】本開示の一実施形態に係るパターンド磁気記録媒体５００の一例を示す。
【図５ｂ】本開示の一実施形態に係るパターンド磁気記録媒体５００の一例を示す。
【図５ｃ】本開示の一実施形態に係るパターンド磁気記録媒体５００の一例を示す。
【図５ｄ】本開示の一実施形態に係るパターンド磁気記録媒体５００の一例を示す。
【図６ａ】本開示の他の実施形態に係るパターンド磁気記録媒体５００を製造する方法の一例を示す。
【図６ｂ】本開示の他の実施形態に係るパターンド磁気記録媒体５００を製造する方法の一例を示す。
【図６ｃ】本開示の他の実施形態に係るパターンド磁気記録媒体５００を製造する方法の一例を示す。
【発明を実施するための形態】
【００４１】
上述の方法に関連する課題を解決する目的で、パターンド磁気ビットデータ記録媒体を製造する新規な方法が提供される。説明を明確にする目的で、本実施態様に係る方法は、記録層を備えるパターンド磁気ビットデータ記録媒体に、粒子を添加する（add）ことに着目する。本明細書において、粒子は、電荷を有した粒子であってもよく、電気的に中性な粒子であってもよい。粒子は、亜原子（sub-atomic）の粒子であってもよく、原子の粒子であってもよく、分子の粒子であってもよい。一方、パターンド磁気ビットデータ記録媒体は、外部の磁気（external magnetism）を示すことができる１以上の記録層を備えてよい。イオン注入システムを用いて、粒子が添加されてよい。しかしながら、当業者であれば、粒子または物質を基板に添加することができる他のシステムが用いられてもよいことを理解するであろう。例えば、これらに限定されるものではないが、プラズマドーピング（plasma assisted doping）（ＰＬＡＤ）システムもしくはプラズマイオン注入（plasma immersion ion implantation）（ＰＩＩＩ）システムまたはその他の種類のドーピング・システムを含むドーピング・システムが、用いられてもよい。物質または粒子を添加することができるその他の種類の処理システムもまた、用いられてもよい。そのようなシステムとしては、加熱炉、化学気相堆積（ＣＶＤ）システム、プラズマＣＶＤ（ＰＥＣＶＤ）システム、原子層堆積（ＡＬＤ）システム、分子線エピタキシー（ＭＢＥ）システムなどを例示することができる。
【００４２】
（パターンド磁気ビットデータ記録媒体）
図５ａは、本開示の一実施形態に係るパターンド磁気ビットデータ記録媒体５００を示す。媒体５００は、ディスク形態であってよい。加えて、媒体５００は、両面（dual sided）であってよい。説明を明確かつ簡潔にする目的で、媒体５００の一部が図示されている。
【００４３】
媒体５００の少なくとも一方の面には、ベース５０２と、データ記録層５０４と、保護コーティング５０６とが配される。データ記録層５０４は、データビットが格納され得る複数のアクティブ領域５０４ａを有してよい。加えて、データ記録層５０４は、データビットが格納されない複数の非アクティブ領域５０４ｂを有してよい。図示されるように、非アクティブ領域５０４ｂは、アクティブ領域５０４ａのそれぞれを実質的に分離してよい。アクティブ領域５０４ａのそれぞれに含まれる物質は、強磁性を示す強磁性物質であってよい。
【００４４】
図５ｂは、非アクティブ領域５０４ｂの細部の一例を示す。本実施形態において、本実施形態の非アクティブ領域５０４ｂは、図中、垂直に延伸する少なくとも２つのグレイン（または結晶粒）（grain）５０４ｂ−１を有してよい。グレイン５０４ｂ−１は、結晶粒界（grain boundary）５０４ｂ−２によって分離される。図中、水平に延伸するグレイン、または、図中、垂直および水平に延伸するグレインを排除するものではないが、本実施形態においては、図中、垂直に延伸するグレイン５０４ｂ−１が好ましい。
【００４５】
本実施形態において、それぞれのグレイン５０４ｂ−１に含まれる物質は、強磁性物質であってよい。そして、それぞれのグレイン５０４ｂ−１における磁気モーメント５０５は、ある特定の向きに方向づけられ、グレイン５０４ｂ−１のそれぞれは、単独で、強磁性を示してもよい。グレイン５０４ｂ−１に含まれる物質としては、Ｃｏもしくはニッケル（Ｎｉ）、または、Ｃｏおよび／もしくはＮｉを含む合金を例示することができる。Ｃｏ、Ｎｉまたはそれらを含む合金は好ましい物質ではあるが、当該記載は、強磁性を示すその他の物質の使用を排除するものではない。コバルト、ニッケルまたはそれらを含む合金は、それらの物質中の個々の原子の電子軌道が重なり合う（overlap）ことができるので、好ましい。結合電子状態（combined electron state）は、隣接原子における不対電子のスピン（unpaired electron spin ）が平行である場合に、最小の量子化エネルギー状態（minimum quantized energy states）を有する。そのため、全ての原子は、当該原子の磁気モーメントを同一の方向に整列させようとする。通常、物質は、それ自身を磁区（domain）中へと配列し、その境界は、結晶粒界（crystal grain boundary）と一致してもよく、完全結晶粒（perfect crystal grain）を横断（cross through）してもよい。磁区の内部において、全ての磁気モーメントが整列している。磁場の存在下において、これらの磁区の磁化の方向（domain magnetization direction）は、全て整列している。強磁性物質は、読込みヘッドによって検出され得る外部磁場を発現させるであろう。
【００４６】
グレイン５０４ｂ−１のそれぞれに含まれる物質は強磁性物質であり、グレイン５０４ｂ−１のそれぞれは単独で強磁性を示すけれども、グレイン５０４ｂ−１は、集団では、低いレベルの強磁性を示すか、または、実質的に常磁性の性質を示す。これは、互いに隣接するグレイン５０４ｂ−１の反強磁性結合に起因しうる一実施形態において、隣接するグレイン５０４ｂ−１は反強磁性的に結合され、それらの磁気モーメントは、平行でない方向（non-parallel orientation）、場合によっては反平行となる方向（anti-parallel orientation）に方向づけられる。結果として、それらの磁気モーメント５０５がお互いにキャンセルされる場合がある。非アクティブ領域５０４ｂに含まれるグレイン５０４ｂ−１は、全体として、減弱した強磁性のレベルを示す場合があり、実質的に常磁性の性質を示す場合すらある。
【００４７】
図５ｃは、非アクティブ領域５０４ｂに含まれるいくつかのグレイン５０４ｂ−１の詳細な平面図の一例を示す。図示したように、グレイン５０４ｂ−１は、結晶粒界５０４ｂ−２によって、お互いに分離されている。好ましくは、結晶粒界５０４ｂ−２に沿って、非強磁性物質（non-ferromagnetic material）が配されてよい。当該物質は、１以上の常磁性物質、反強磁性物質または強磁性物質であってもよい。しかしながら、本実施形態においては、Ｏ（酸素）、グレイン５０４ｂ−１に含まれる強磁性物質の酸化物、または、Ｏを含むその他の種（species）が好ましい。他の実施形態において、他の物質が配されてもよい。当該他の物質として、ＩＩＩ−ＶＩＩ族の元素を含む種を例示することができる。他の物質の具体例として、炭素（Ｃ）、シリコン（Ｓｉ）、ゲルマニウム（Ｇｅ）、スズ（Ｓｎ）、鉛（Ｐｂ）、硫黄（Ｓ）、セレン（Ｓｅ）、テルル（Ｔｅ）またはポロニウム（Ｐｏ）を含む種を例示することができる。
【００４８】
図５ｄは、結晶粒界５０４ｂ−２に隣接する物質の構造相図（structural diagram）および磁気モーメントの一例を示す。上述のとおり、結晶粒界５０４ｂ−２に沿って配される物質は、Ｏ（酸素）、グレイン５０４ｂ−１に含まれる物質の酸化物化合物（oxide compound）またはＯを有するその他の種を含んでよい。グレイン５０４ｂ−１に含まれる物質がＣｏである場合、結晶粒界５０４ｂ−２に沿って配される物質の実施例は、コバルト一酸化物（cobalt monoxide）（ＣｏＯ）、コバルト三二酸化物（cobalt sesquioxide）（Ｃｏ２Ｏ３）、三コバルト四酸化物（Ｃｏ３Ｏ４）またはコバルト酸化物のその他のバリエーションを含んでよい。説明を簡素化する目的で、１つの酸素原子と、２つのコバルト原子とが図示される。
【００４９】
図示するように、Ｏ原子５２２は、結晶粒界５０４ｂ−２に沿って配されてよい。Ｏ原子５２２の両側に、第１から第４のＣｏ原子５３２ａ、５３２ｂ、５３４ａおよび５３４ｂが配されてよい。第１のＣｏ原子５３２ａおよび第２のＣｏ原子５３２ｂが、Ｏ原子５２２の第１の側に配されてよく、第３のＣｏ原子５３４ａおよび第４のＣｏ原子５３４ｂが、Ｏ原子５２２の第２の側（第１の側の反対側）に配されてよい。少なくとも第２のＣｏ原子５３２ｂおよび第４のＣｏ原子５３４ｂは、隣接するグレイン５０４ｂ−１の内部に配されてよい。
【００５０】
図示するように、第１のＣｏ原子５３２ａおよび第３のＣｏ原子５３４ａは、Ｏ原子５２２に隣接してよい。一方、第２のＣｏ原子５３２ｂおよび第４のＣｏ原子５３４ｂは、それぞれ、第１のＣｏ原子５３２ａおよび第３のＣｏ原子５３４ａに隣接してよい。結合時、Ｏ原子５２２と第１のＣｏ原子５３２ａと第３のＣｏ原子５３４ａとの間の結合は、第１のＣｏ原子５３２ａおよび第３のＣｏ原子５３４ａにおける不対スピン（unpaired spins）のエネルギー状態の間の相互作用を引き起こしうる。しかしながら、近隣の第１のＣｏ原子５３２ａおよび第３のＣｏ原子５３４ａの磁気モーメントの平行配列（parallel alignment）を引き起こす代わりに、結合により、平行でない磁気モーメント（例えば、反平行の（anti-parallel）磁気モーメント）が生成される場合がある。このように、第１のＣｏ原子５３２ａおよび第３のＣｏ原子５３４ａの間に反強磁性結合が生じる可能性があり、第１のＣｏ原子５３２ａおよび第３のＣｏ原子５３４ａは、平行でない（non-parallel）磁気モーメントを有する場合があり、反平行の（anti-parallel）磁気モーメントを有する場合すらある。これらの磁気モーメントはお互いにキャンセルしあい、酸化物化合物は、全体として、減弱した強磁性のレベルを示す場合があり、実質的に常磁性の性質を示す場合すらある。
【００５１】
一方、第２のＣｏ原子５３２ｂおよび第４のＣｏ原子５３４ｂの磁気モーメントは、第２のＣｏ原子５３２ｂおよび第４のＣｏ原子５３４ｂのそれぞれに隣接する第１のＣｏ原子５３２ａおよび第３のＣｏ原子５３４ａと同じ方向に整列してよい。このような整列は、近接するＣｏ原子５３２ａ、５３２ｂ、５３４ａおよび５３４ｂの電子軌道の重なり合いによって生じてよい。第１のＣｏ原子５３２ａおよび第２のＣｏ原子５３２ｂの磁気モーメントは、平行な向きに方向づけられてよい。第３のＣｏ原子５３４ａおよび第４のＣｏ原子５３４ｂの磁気モーメントは、平行な向きに方向づけられてよい。しかしながら、第１のＣｏ原子５３２ａおよび第２のＣｏ原子５３２ｂの磁気モーメントと、第３のＣｏ原子５３４ａおよび第４のＣｏ原子５３４ｂの磁気モーメントとは、平行でなくてよく、反平行であってもよい。その結果、第１のＣｏ原子５３２ａおよび第２のＣｏ原子５３２ｂは、第３のＣｏ原子５３４ａおよび第４のＣｏ原子５３４ｂと反強磁性的に結合されてよい。さらに、少なくとも第２のＣｏ原子５３２ｂおよび第４のＣｏ原子５３４ｂを含む隣接するグレイン５０４ｂ−１は、お互いに反強磁性的に結合されてよい。隣接するグレイン５０４ｂ−１は、全体として、減弱した強磁性のレベルを示す場合があり、実質的に常磁性の性質を示す場合すらある。
【００５２】
（パターンド磁気媒体の製造方法）
図６ａから図６ｃは、本開示の一実施形態に係るパターンド磁気媒体５００の製造方法の一例を示す。本実施形態の製造方法は、データ記録層５０４の非アクティブ領域５０４ｂ中に非強磁性物質を導入する段階を含む。図示するように、データ記録層５０４は、アクティブ領域５０４ａを含んでもよい。本実施形態において、非強磁性物質は、ＯまたはＯを有する種であってよい。しかしながら、他の物質が導入されてもよい。他の物質の具体例としては、Ｃ、Ｓｉ、Ｇｅ、Ｓｎ、Ｐｂ、Ｓ、Ｓｅ、ＴｅおよびＰｏを含む種を例示することができる。
【００５３】
酸素または酸素を有する種は、電荷を有するまたは電気的に中性な粒子５２２の形態で、媒体５００の非アクティブ領域５０４ｂ中に導入されてよい。本実施形態において、イオン注入工程が用いられてよく、Ｏを含み、電荷を有するイオン５２２が導入されてよい。しかしながら、本開示において、他のプロセスの使用を排除するものではない。他のプロセスとしては、拡散工程を例示することができる。拡散工程において、Ｏを含むフィルム、ペーストまたはガスが、非アクティブ５０４ｂの上方に配されてよい。その後、ＯまたはＯを含む種が、非アクティブ領域５０４ｂ中に拡散してよい。拡散工程を促進する目的で、熱またはエネルギー（例えば、レーザ）が加えられてよい。
【００５４】
アクティブ領域５０４ａではなく非アクティブ領域５０４ｂ中に粒子５２２を選択的に導入すべく、１以上のマスク５０８が用いられてよい。本実施形態において、マスク５０８は、非アクティブ領域５０４ｂを露出する１以上の開口を含んでよい。マスクの形態は、ハードマスクであってもよく、シャドーマスクであってもよく、レジストマスクであってもよく、それらの組み合わせであってもよい。マスクは、媒体５００の上流（イオンの進行方向からみた上流側）に配されてもよく、粒子５２２は、上記の開口を介して媒体５００中に導入されてよい。レジストマスクが用いられる場合、レジスト５０８の層が、媒体５００の上に配されてよい。その後、電子ビーム直接書込み工程（electron beam direct write process）またはその他の既知のリソグラフィー工程を用いて、レジスト５０８がパターニングされ、記録層５０４の選択部分が露出させられる。レジストマスク５０８とともにハードマスクが用いられる場合、ハードマスク（図示していない。）の層が、媒体５００の上に堆積されてよい。その後、レジスト５０８が、ハードマスク層の上に堆積されてよい。レジスト５０８がパターニングされ、レジスト５０８のパターンに従って、ハードマスクがパターニングされてよい。
【００５５】
粒子５２２は、導入された場合に、結晶粒界５０４ｂ−２に沿って均一に分布することが好ましい（図６ｂ）。例えば、Ｏ原子５２２の単層（monolayer）が、結晶粒界５０４ｂ−２に沿って配されることが好ましい。均一な分布を達成する目的で、ディスク５００は、オプションで、後処理工程（例えば、後熱処理（post thermal treatment））を経てもよい。非アクティブ領域５０４ｂに含まれる物質が単結晶物質を含み、後処理により当該物質を多結晶物質に変換することができる場合には、オプションで後処理を実施することが好ましい。
【００５６】
結晶粒界５０４ｂ−２に沿って粒子５２２が均一に分布した後、粒子５２２は、グレイン５０４ｂ−１に含まれる物質と反応してよい。本実施形態において、ＯまたはＯを有する種は、結晶粒界５０４ｂ−２の近くのＣｏ原子と反応してよい。必要に応じて、Ｃｏ原子と粒子５２２との反応は、上述の後処理によって促進されてよい。粒子５２２がＣｏ原子と反応すると、隣接するグレイン５０４ｂ−１の間に反強磁性結合が生じる（図６ｃ）。結果として、隣接するグレイン５０４ｂ−１における磁気モーメントは、平行でない向きまたは場合によっては実質的に反平行な向きに方向づけられてよい。それらの磁気モーメントはお互いにキャンセルされてよく減弱した強磁性のレベルまたは場合によっては実質的に常磁性の性質を示す非アクティブ領域５０４ｂが形成されてよい。一方、領域５０４ａには粒子５２２が導入されないので、アクティブ領域５０４ａに含まれる物質は、当初の強磁性（initial ferromagnetism）を保持してよい。上記のプロセスにより、分離された強磁性のアクティブ領域５０４ａが、磁気媒体５００上に形成されてよい。
【００５７】
例えば、エッチングまたはレジスト剥離工程により、記録媒体５００上に残っているレジストなどの残留物が除去されてよい。保護コーティング５０６は、記録層５０４上に堆積されてよい。本開示において、保護コーティング５０６は、粒子５２２の導入前または導入後に、堆積されてよい。
【００５８】
（プロセスパラメータ）
本開示において、様々な種類の粒子５２２が、磁気媒体５００の非アクティブ領域５０４ｂ中に導入されてよい。上述のとおり、様々な種としては、Ｃ、Ｓｉ、Ｇｅ、Ｓｎ、Ｐｂ、Ｏ、Ｓ、Ｓｅ、ＴｅおよびＰｏを含む種を例示することができる。しかしながら、酸素は、コバルトを用いた合金を含む多くの強磁性物質中に対して名目上溶解性（nominally soluble）であるので（例えば、６００℃において、〜０．０２原子％）、本実施形態においては酸素が好ましい。酸素は、導入された場合に、グレイン５０４ｂ−１に含まれる強磁性物質と反応する前に、非アクティブ領域５０４ｂ中の結晶粒界５０４ｂ−２に沿ってすぐに均一に分布する。酸素の均一な分布を促進し、グレイン５０４ｂ−１に含まれる強磁性物質との反応を妨げる目的で、好ましくは、酸素の導入段階と、反応段階とを分離してもよい。例えば、酸素の導入段階においては、記録層５０４の温度を、酸素５２２が強磁性物質と反応することができる温度以下に維持し、粒子５２２が結晶粒界に沿って均一に分布した後、磁気層５０４の温度を反応温度を越える温度に維持することで、上述の酸素の導入段階および反応段階を分離することができる。
【００５９】
Ｏが好ましいけれども、他の種類の粒子が用いられてもよい。他の種類の粒子が結晶粒界５０４ｂ−２に沿って均一に分布することができ、隣接するグレイン５０４ｂ−１を反強磁性的に結合することができるのであれば、本開示において、他の物質の使用が妨げられることはない。上述のとおり、他の種類の粒子は、Ｃ、Ｓｉ、Ｇｅ、Ｓｎ、Ｐｂ、Ｓ、Ｓｅ、ＴｅおよびＰｏを有する種を含んでよい。
【００６０】
イオン注入システムを用いて粒子５２２を導入する場合、粒子またはイオンのドーズ量（dose）は、約１×１０１０〜５×１０１５イオン／ｃｍ２の範囲に維持されてよい。しかしながら、その他の範囲のドーズ量が用いられてもよい。例えば、非アクティブ領域５０４ｂに含まれるグレインの大きさが直径１０ｎｍ以下の場合、結晶粒界に酸素の単層を配するのに十分な酸素濃度は、約０．１％から２％の間である。結晶粒界において必要とされるＯの面積濃度（area concentration）にもよるが、上記の濃度は、約１×１０１４から約３×１０１５／ｃｍ２の範囲のイオンドーズ量に相当する。
【００６１】
新規なパターンド磁気媒体およびその製造方法が開示される。従来の磁気媒体または従来の方法と比較して、本開示は、さらなる利点を提供する。本開示は、特定の目的の、特定の環境における、特定の態様を有する特定の実施形態に関連して本明細書に記載されているが、当業者であれば、本開示の有用性は当該特定の実施形態に限定されず、本開示はどのような目的で、どのような環境においても、有益に実施されうることを理解するであろう。本明細書に記載された発明の思想および範囲から外れることなく、形態および細部について様々に変更が可能である。
【図１】
2013502024.tif 000003
【図２】
2013502024.tif 000004
【図３ａ】
2013502024.tif 000005
【図３ｂ】
2013502024.tif 000006
【図３ｃ】
2013502024.tif 000007
【図３ｄ】
2013502024.tif 000008
【図３ｅ】
2013502024.tif 000009
【図３ｆ】
2013502024.tif 000010
【図４ａ】
2013502024.tif 000011
【図４ｂ】
2013502024.tif 000012
【図４ｃ】
2013502024.tif 000013
【図４ｄ】
2013502024.tif 000014
【図４ｅ】
2013502024.tif 000015
【図５ａ】
2013502024.tif 000016
【図５ｂ】
2013502024.tif 000017
【図５ｃ】
2013502024.tif 000018
【図５ｄ】
2013502024.tif 000019
【図６ａ】
2013502024.tif 000020
【図６ｂ】
2013502024.tif 000021
【図６ｃ】
2013502024.tif 000022
【国際調査報告】
2013502024.tif 000023
2013502024.tif 000024